(57)【要約】  光学特性が改善されたポリアミド成形用組成物及びその中に着色剤を使用する方法  ヘイズ値を低減するために、アントラキノン着色剤、ベンズイミダゾロン着色剤及びペリノン着色剤から選択される着色剤を、少なくとも１種のポリアミドと下記一般式（Ｉ）【化１】2021507962.tif 000016（式中、  ｘは１、２、又は３であり、  Ｒ１及びＲ２は、水素、直鎖Ｃ１〜Ｃ７−アルキル、分岐Ｃ３〜Ｃ１０−アルキル、非置換の又は置換されたＣ３〜Ｃ１２−シクロアルキル、非置換の又は置換されたＣ３〜Ｃ１２−シクロアルキル−Ｃ１〜Ｃ４−アルキル、非置換の又は置換されたアリール及び非置換の又は置換されたアリール−Ｃ１〜Ｃ４−アルキルから相互に独立して選択され、及び  Ｚは、Ｃ３〜Ｃ１０−アルカンジイル、非置換の又は置換されたアリーレン、非置換の又は置換されたアリーレン−Ｃ１〜Ｃ４−アルキレン−アリーレン、非置換の又は置換されたヘテロアリーレン、非置換の又は置換されたヘテロアリーレン−Ｃ１〜Ｃ４−アルキレン−ヘテロアリーレン、非置換の又は置換されたＣ５〜Ｃ８−シクロアルキレン、非置換の又は置換されたＣ５〜Ｃ８−シクロアルキレン−Ｃ１〜Ｃ４−アルキレン−Ｃ５〜Ｃ８−シクロアルキレン、非置換の又は置換されたヘテロシクロアルキレン及び非置換の又は置換されたヘテロシクロアルキレン−Ｃ１〜Ｃ４−アルキレン−ヘテロシクロアルキレンから選択される）で表される少なくとも１種の化合物とを含む成形用組成物中に使用する方法。
2021507962.tif 000002
【特許請求の範囲】
【請求項１】
ヘイズ値を低減するために、アントラキノン着色剤、ベンズイミダゾロン着色剤及びペリノン着色剤から選択される着色剤を、少なくとも１種のポリアミドと下記一般式（Ｉ）
【化１】
2021507962.tif 000014
（式中、
ｘは１、２、又は３であり、
Ｒ１及びＲ２は、相互に独立して、水素、直鎖Ｃ１〜Ｃ７−アルキル、分岐Ｃ３〜Ｃ１０−アルキル、非置換の又は置換されたＣ３〜Ｃ１２−シクロアルキル、非置換の又は置換されたＣ３〜Ｃ１２−シクロアルキル−Ｃ１〜Ｃ４−アルキル、非置換の又は置換されたアリール及び非置換の又は置換されたアリール−Ｃ１〜Ｃ４−アルキルから選択され、及び
Ｚは、Ｃ３〜Ｃ１０−アルカンジイル、非置換の又は置換されたアリーレン、非置換の又は置換されたアリーレン−Ｃ１〜Ｃ４−アルキレン−アリーレン、非置換の又は置換されたヘテロアリーレン、非置換の又は置換されたヘテロアリーレン−Ｃ１〜Ｃ４−アルキレン−ヘテロアリーレン、非置換の又は置換されたＣ５〜Ｃ８−シクロアルキレン、非置換の又は置換されたＣ５〜Ｃ８−シクロアルキレン−Ｃ１〜Ｃ４−アルキレン−Ｃ５〜Ｃ８−シクロアルキレン、非置換の又は置換されたヘテロシクロアルキレン、及び非置換の又は置換されたヘテロシクロアルキレン−Ｃ１〜Ｃ４−アルキレン−ヘテロシクロアルキレンから選択される）
で表される少なくとも１種の化合物とを含む成形用組成物中に使用する方法。
【請求項２】
前記着色剤の使用量が、前記成形用組成物の全体を基準として、１０〜１０００ｐｐｍである、請求項１に記載の着色剤の使用方法。
【請求項３】
使用する前記着色剤の質量比が、前記の一般式（Ｉ）で表される少なくとも１種の化合物に対して、１：１〜１：１０００の範囲にある、請求項１又は２に記載の着色剤の使用方法。
【請求項４】
成分Ａとして、少なくとも１種のポリアミド、
成分Ｂとして、０．１〜２質量％の下記一般式（Ｉ）
【化２】
2021507962.tif 000015
（式中、
ｘは１、２、又は３であり、
Ｒ１及びＲ２は、相互に独立して、水素、直鎖Ｃ１〜Ｃ７−アルキル、分岐Ｃ３〜Ｃ１０−アルキル、非置換の又は置換されたＣ３〜Ｃ１２−シクロアルキル、非置換の又は置換されたＣ３〜Ｃ１２−シクロアルキル−Ｃ１〜Ｃ４−アルキル、非置換の又は置換されたアリール及び非置換の又は置換されたアリール−Ｃ１〜Ｃ４−アルキルから選択され、及び
Ｚは、Ｃ３〜Ｃ１０−アルカンジイル、非置換の又は置換されたアリーレン、非置換の又は置換されたアリーレン−Ｃ１〜Ｃ４−アルキレン−アリーレン、非置換の又は置換されたヘテロアリーレン、非置換の又は置換されたヘテロアリーレン−Ｃ１〜Ｃ４−アルキレン−ヘテロアリーレン、非置換の又は置換されたＣ５〜Ｃ８−シクロアルキレン、非置換の又は置換されたＣ５〜Ｃ８−シクロアルキレン−Ｃ１〜Ｃ４−アルキレン−Ｃ５〜Ｃ８−シクロアルキレン、非置換の又は置換されたヘテロシクロアルキレン及び非置換の又は置換されたヘテロシクロアルキレン−Ｃ１〜Ｃ４−アルキレン−ヘテロシクロアルキレンから選択される）で表される少なくとも１種の化合物、及び、
成分Ｃとして、アントラキノン着色剤、ベンズイミダゾロン着色剤及びペリノン着色剤及びそれらの混合物から選択される、１０〜１０００ｐｐｍの少なくとも１種の着色剤
（上記量は、成形用組成物全体を基準とする）
を含む、成形用組成物。
【請求項５】
少なくとも６０質量％、好ましくは少なくとも８０質量％、特に好ましくは少なくとも９０質量％の成分Ａを含む、請求項４に記載の成形用組成物。
【請求項６】
成分Ｂの量が、０．２〜１．７質量％、好ましくは０．５〜１．５質量％である、請求項４又は５に記載の成形用組成物。
【請求項７】
成分Ｃの量が、２０〜５００ｐｐｍ、好ましくは５０〜２００ｐｐｍである、請求項４から６のいずれか一項に記載の成形用組成物。
【請求項８】
成分Ｃの成分Ｂに対する質量比が、１：１〜１：１０００、好ましくは１：５〜１：７００、特に好ましくは１：１０〜１：５００、特に１：２５〜１：３００である、請求項４から７のいずれか一項に記載の成形用組成物。
【請求項９】
前記の一般式（Ｉ）で表される化合物中のＺが、トランス−１，４−シクロヘキシレンである、請求項４から８のいずれか一項に記載の成形用組成物。
【請求項１０】
前記の一般式（Ｉ）で表される化合物において、Ｒ１及びＲ２が、同一であり、そして、水素、ｔｅｒｔ−ブチル，１，１−ジメチルプロピル、１，５−ジメチルヘキシル、１，１，３，３−テトラメチルブチル、及び１−アダマンチルから選択され、Ｚがトランス−１，４−シクロヘキシレンであり、ｘが１である、請求項９に記載の成形用組成物。
【請求項１１】
前記着色剤が、染料、顔料、又はこれらの混合物であることを特徴とする、請求項１から３のいずれか一項に記載の使用方法又は請求項４から１０のいずれか一項に記載の成形用組成物。
【請求項１２】
成分Ａ、Ｂ、及びＣ、並びに任意に他の成分を互いに混合することを含む、請求項４から１１のいずれか一項に記載の成形用組成物の製造方法。
【請求項１３】
繊維、フィルム、又は成形品を製造するための、請求項４から１１のいずれか一項に記載の成形用組成物の使用方法。
【請求項１４】
請求項４から１１のいずれか一項に記載の成形用組成物で作られた繊維、フィルム、又は成形品。
【発明の詳細な説明】
【技術分野】
【０００１】
本発明は、光学特性が改善されたポリアミド成形用組成物に関し、及び前記光学特性を改善するために着色剤を使用する方法に関する。本発明はさらに、成形用組成物の製造方法に関し、繊維、成形品及びフィルムの製造にこの成形用組成物を使用する方法に関し、及び得られる繊維、成形品及びフィルムにも関する。
【背景技術】
【０００２】
ポリアミドは、世界中で大規模に製造されるポリマーであり、フィルム、繊維、及び成形品（加工用材料）という主要な用途分野だけでなく、多岐にわたる他の目的にも使用されている。最も広く製造されるポリアミドは、ポリアミド６（ポリカプロラクタム）及びポリアミド６６（ナイロン、ポリヘキサメチレンアジパミド）である。産業上重要なポリアミドの大部分は、高い耐熱性を特徴とする半結晶性又は非晶質の熱可塑性ポリマーである。ポリアミドの多くの用途では、例えばポリアミド製の包装の内容物の可視性をもたらすために、ポリアミドが透明度又は低いヘイズを有していることが必要である。従って、透明なポリアミドが望ましい。しかしながら、多くのポリアミドは半結晶性であり、従って光学的に不透明である。なぜなら入射光がポリアミド内の結晶ドメインによって散乱するからである。結晶化可能な熱可塑性ポリマーの光学特性を改善するために、成核剤及び透明化剤が頻繁に使用される。
【０００３】
ＷＯ２０１３／１３９８０２は、少なくとも１種のポリアミドポリマーと記載された式（Ｉ）の少なくとも１種のポリウレア化合物とを含むポリマー組成物に関する。使用される化合物の例は、（４−ウレイドシクロヘキシル）ウレアである。このポリウレア化合物は、透明度を改善し、光透過率を高め、ヘイズを低減するために、ポリアミド中に使用される。しかしながら、それを備えたポリアミド組成物は、依然として、完全な透明に材料をするというよりも、光を十分に通過させるが完全には透明ではない（ｔｒａｎｓｌｕｃｅｎｔ）ように材料をするか又は半透明（ｓｅｍｉｔｒａｎｓｐａｒｅｎｔ）に材料をする或る程度の残留ヘイズを有している。
【先行技術文献】
【特許文献】
【０００４】
【特許文献１】ＷＯ２０１３／１３９８０２
【発明の概要】
【発明が解決しようとする課題】
【０００５】
本発明の目的は、既知の成形用組成物において、さらにヘイズを低減することを達成することである。
【課題を解決するための手段】
【０００６】
この目的は本発明において、ヘイズ値を低減するために、アントラキノン着色剤、ベンズイミダゾロン着色剤及びペリノン着色剤から選択される着色剤を、少なくとも１種のポリアミドと下記一般式（Ｉ）
【化１】
2021507962.tif 000003
（式中、
ｘは１、２、又は３であり、
Ｒ１及びＲ２は、水素、直鎖Ｃ１〜Ｃ７−アルキル、分岐Ｃ３〜Ｃ１０−アルキル、非置換の又は置換されたＣ３〜Ｃ１２−シクロアルキル、非置換の又は置換されたＣ３〜Ｃ１２−シクロアルキル−Ｃ１〜Ｃ４−アルキル、非置換の又は置換されたアリール及び非置換の又は置換されたアリール−Ｃ１〜Ｃ４−アルキルから相互に独立して選択され、及び
Ｚは、Ｃ３〜Ｃ１０−アルカンジイル、非置換の又は置換されたアリーレン、非置換の又は置換されたアリーレン−Ｃ１〜Ｃ４−アルキレン−アリーレン、非置換の又は置換されたヘテロアリーレン、非置換の又は置換されたヘテロアリーレン−Ｃ１〜Ｃ４−アルキレン−ヘテロアリーレン、非置換の又は置換されたＣ５〜Ｃ８−シクロアルキレン、非置換の又は置換されたＣ５〜Ｃ８−シクロアルキレン−Ｃ１〜Ｃ４−アルキレン−Ｃ５〜Ｃ８−シクロアルキレン、非置換の又は置換されたヘテロシクロアルキレン及び非置換の又は置換されたヘテロシクロアルキレン−Ｃ１〜Ｃ４−アルキレン−ヘテロシクロアルキレンから選択される）
で表される少なくとも１種の化合物とを含む成形用組成物中に使用する方法によって、達成される。
【０００７】
この目的はさらに、成分Ａとして少なくとも１種のポリアミド、
成分Ｂとして、０．１〜２質量％の、一般式（Ｉ）
【化２】
2021507962.tif 000004
（式中、
ｘは１、２、又は３であり、
Ｒ１及びＲ２は、水素、直鎖Ｃ１〜Ｃ７−アルキル、分岐Ｃ３〜Ｃ１０−アルキル、非置換の又は置換されたＣ３〜Ｃ１２−シクロアルキル、非置換の又は置換されたＣ３〜Ｃ１２−シクロアルキル−Ｃ１〜Ｃ４−アルキル、非置換の又は置換されたアリール及び非置換の又は置換されたアリール−Ｃ１〜Ｃ４−アルキルから相互に独立して選択され、及び
Ｚは、Ｃ３〜Ｃ１０−アルカンジイル、非置換の又は置換されたアリーレン、非置換の又は置換されたアリーレン−Ｃ１〜Ｃ４−アルキレン−アリーレン、非置換の又は置換されたヘテロアリーレン、非置換の又は置換されたヘテロアリーレン−Ｃ１〜Ｃ４−アルキレン−ヘテロアリーレン、非置換の又は置換されたＣ５〜Ｃ８−シクロアルキレン、非置換の又は置換されたＣ５〜Ｃ８−シクロアルキレン−Ｃ１〜Ｃ４−アルキレン−Ｃ５〜Ｃ８−シクロアルキレン、非置換の又は置換されたヘテロシクロアルキレン及び非置換の又は置換されたヘテロシクロアルキレン−Ｃ１〜Ｃ４−アルキレン−ヘテロシクロアルキレンから選択される）の少なくとも１種の化合物、
及び、成分Ｃとして、１０〜１０００ｐｐｍの、アントラキノン着色剤、ベンズイミダゾロン着色剤及びペリノン着色剤及びそれらの混合物から選択される少なくとも１種の着色剤、
（量は、成形用組成物全体を基準とする）
を含む成形用組成物によって、達成される。
【０００８】
この目的はさらに、成分Ａ、Ｂ及びＣ、及び任意にさらなる成分を互いに混合することを含む、これら成形用組成物の製造方法によって達成される。
【０００９】
この目的はさらに、成形用組成物を、繊維、フィルム又は成形品の製造に使用する方法によって、及び得られる繊維、フィルム又は成形品によって、達成される。
【発明を実施するための形態】
【００１０】
本発明において、一般式（Ｉ）の化合物を含んだポリアミド組成物の光学特性は、少量のアントラキノン着色剤、ベンズイミダゾロン着色剤又はペリノン着色剤を使用することにより、著しく改善できることが見出された。ここでの改善は、低減したヘイズ値に関するものである。
【００１１】
本発明において使用する成形用組成物は、着色剤を含まない対照ポリアミド組成物と比較して、ＡＳＴＭ  Ｄ１００３（層厚さ１．２７ｍｍ）の方法により測定して、少なくとも１０％、好ましくは少なくとも２０％の相対ヘイズ値の低減を呈する。
【００１２】
好ましくは本発明の着色剤の６９ｐｐｍの割合が、少なくとも２０％の相対ヘイズ低減をもたらすべきである。好ましくは本発明の着色剤の１５６ｐｐｍの割合が、少なくとも２５％の相対ヘイズ低減をもたらすべきである。値は、各場合ともＡＳＴＭ  Ｄ１００３（層厚さ１．２７ｍｍ）に従って測定する。
【００１３】
「ヘイズ」という用語は、成形品（プラーク（plaque））を通過する間、入射光からの２．５度を超える平均偏差を示す、透過光の割合を定義する。ヘイズ値は、ＡＳＴＭ  Ｄ１００３に従って測定する。「透明度」という用語は、２．５度未満の範囲の小角散乱に関連し、画像の鮮明さの尺度である。透明度は同様に、ＡＳＴＭ  Ｄ１００３に従って測定する。
【００１４】
成形品は本質的に、ダスト、グリース、引掻き傷又はその他の損傷のない平坦で平行な表面を有するべきである。成形品は、空隙又は含有物も有するべきではない。
【００１５】
本発明の成形用組成物は、少なくとも１種のポリアミドを含む。ここでは、少なくとも１種の半結晶性ポリアミドが好ましい。「半結晶性」という用語は、結晶性領域に特徴的な鋭いバンド及び非晶質領域に特徴的な拡散したバンドを有するＸ線回折パターンを呈するポリアミドをいう。従って、「半結晶性」という用語は、結晶性領域及び非晶質領域の両方を有するポリアミドをいう。
【００１６】
本発明のポリアミド組成物は、成分Ａとして、少なくとも１種の合成ポリアミドを含む。「合成ポリアミド」という用語は、本発明の目的において広く解釈される。それは非常に一般的に、ジカルボン酸、ジアミン、少なくとも１種のジカルボン酸及び少なくとも１種のジアミンから作られる塩、ラクタム、ω−アミノ酸、アミノカルボン酸のニトリル、及びそれらの混合物から選択される、ポリアミド形成に適した少なくとも１種の成分を含むポリマーを包含する。本発明の合成ポリアミドは、ポリアミド形成に適した成分と共にポリマーに組み込まれた、この成分と共重合可能なモノマーも含むことができる。「合成ポリアミド」という用語は、天然のポリアミド、例えばペプチド及びタンパク質、例えば毛、ウール、シルク、又は卵白を含まない。
【００１７】
本発明の目的において使用するいくつかのポリアミド用語は、文字ＰＡとそれに続く数字及び文字からなる省略記号を含む。これらの省略記号の一部は、ＤＩＮ  ＥＮ  ＩＳＯ  １０４３−１で標準化されている。Ｈ２Ｎ−（ＣＨ２）ｘ−ＣＯＯＨ型のアミノカルボン酸から、又は対応するラクタムから誘導され得るポリアミドは、ＰＡ  Ｚとして特徴付けられ、ここでＺはモノマー中の炭素原子の数を示す。従って例えば、ＰＡ６は、ε−カプロラクタムから又はω−アミノカプロン酸から作られるポリマーである。Ｈ２Ｎ−（ＣＨ２）ｘ−ＮＨ２型及びＨＯＯＣ−（ＣＨ２）ｙ−ＣＯＯＨ型のジアミン及びジカルボン酸から誘導され得るポリアミドは、ＰＡ  Ｚ１Ｚ２として特徴付けられ、ここでＺ１はジアミン中の炭素原子の数であり、Ｚ２はジカルボン酸中の炭素原子の数である。コポリアミドの用語は、成分を、斜線で区切られたその定量的割合の連続で示す。従って例えば、ＰＡ６６／６１０は、ヘキサメチレンジアミン、アジピン酸及びセバシン酸から作られるコポリアミドである。芳香族又は脂環式基を有する本発明で使用するモノマーに使用される文字の略称は、以下の通りである：Ｔ＝テレフタル酸、Ｉ＝イソフタル酸、ＭＸＤＡ＝ｍ−キシリレンジアミン、ＩＰＤＡ＝イソホロンジアミン、ＰＡＣＭ＝４，４’−メチレンビス（シクロヘキシルアミン）、ＭＡＣＭ＝２，２’−ジメチル−４，４’−メチレンビス（シクロヘキシルアミン）。
【００１８】
これ以降の「Ｃ１〜Ｃ４−アルキル」という用語は、非置換の直鎖及び分岐Ｃ１〜Ｃ４−アルキル基を包含する。Ｃ１〜Ｃ４−アルキル基の例は、特にメチル、エチル、プロピル、イソプロピル、ｎ−ブチル、イソブチル、ｓｅｃ−ブチル、ｔｅｒｔ−ブチル（１，１−ジメチルエチル）である。
【００１９】
これ以降に言及する脂肪族ジカルボン酸、脂環式ジカルボン酸、芳香族ジカルボン酸及びモノカルボン酸において、カルボキシル基はそれぞれ、誘導化されていない形で又は誘導体の形で存在していてよい。ジカルボン酸の場合、誘導体の形で存在するカルボキシ基の数は、０個、１個又は２個でよい。適した誘導体は、無水物、エステル、アシルクロリド、ニトリル及びイソシアナートである。好ましい誘導体は、無水物又はエステルである。ジカルボン酸の無水物は、モノマーの形で又はポリマーの形で存在することができる。好ましいエステルは、アルキルエステル及びビニルエステル、特に好ましくはＣ１〜Ｃ４−アルキルエステル、特にメチルエステル又はエチルエステルである。ジカルボン酸は、好ましくはモノアルキルエステル又はジアルキルエステル、特にモノ−Ｃ１〜Ｃ４−アルキルエステル又はジ−Ｃ１〜Ｃ４−アルキルエステル、特にモノメチルエステル、ジメチルエステル、モノエチルエステル又はジエチルエステルの形で存在する。ジカルボン酸は、さらに好ましくは、モノビニルエステル又はジビニルエステルの形で存在する。ジカルボン酸は、さらに好ましくは、混合エステル、特に様々なＣ１〜Ｃ４−アルキル成分を有する混合エステルの形で、特にメチルエチルエステルの形で存在する。
【００２０】
ポリアミドの形成に適した成分は、好ましくは
ｐＡ）非置換の又は置換された芳香族ジカルボン酸及び非置換の又は置換された芳香族ジカルボン酸の誘導体、
ｐＢ）非置換の又は置換された芳香族ジアミン、
ｐＣ）脂肪族又は脂環式ジカルボン酸、
ｐＤ）脂肪族又は脂環式ジアミン、
ｐＥ）モノカルボン酸、
ｐＦ）モノアミン、
ｐＧ）少なくとも３価のアミン、
ｐＨ）ラクタム、
ｐＩ）ω−アミノ酸、及び
ｐＫ）ｐＡ）〜ｐＩ）とは異なるが、これらと共縮合可能な化合物
から選択される。
【００２１】
適した実施形態は、脂肪族ポリアミドによってもたらされる。ＰＡ  Ｚ１  Ｚ２型の脂肪族ポリアミド（例えばＰＡ６６）の場合、成分ｐＣ）又はｐＤ）のうち少なくとも１つが存在しなければならず、成分ｐＡ）及びｐＢ）のうちどれも存在することが許されないという法則である。ＰＡ  Ｚ型の脂肪族ポリアミド（例えばＰＡ６又はＰＡ１２）の場合、少なくとも成分ｐＨ）が存在しなければならないという法則である。
【００２２】
別の適した実施形態は、半芳香族ポリアミドによってもたらされる。半芳香族ポリアミドの場合、成分ｐＡ）又はｐＢ）のうち少なくとも１つ及び成分ｐＣ）又はｐＤ）の少なくとも１つが存在しなければならないという法則である。
【００２３】
芳香族ジカルボン酸ｐＡ）は、好ましくは、それぞれ非置換の又は置換されたフタル酸、テレフタル酸、イソフタル酸、ナフタレンジカルボン酸及びビフェニルジカルボン酸及び上記の芳香族ジカルボン酸の誘導体及び混合物から選択される。
【００２４】
置換された芳香族ジカルボン酸ｐＡ）は、少なくとも１個（例えば、１個、２個、３個又は４個）のＣ１〜Ｃ４−アルキル部分を有することが好ましい。特に、置換された芳香族ジカルボン酸ｐＡ）は、１個又は２個のＣ１〜Ｃ４−アルキル部分を有する。これらは好ましくは、メチル、エチル、ｎ−プロピル、イソプロピル、ｎ−ブチル、イソ−ブチル、ｓｅｃ−ブチル及びｔｅｒｔ−ブチル、特にメチル、エチル及びｎ−ブチル、特にメチル及びエチル、及び特にメチルから選択される。置換された芳香族ジカルボン酸ｐＡ）は、アミド化を妨害しないさらなる官能基、例えば５−スルホイソフタル酸及びその塩及び誘導体を有することもできる。ここでの好ましい例は、５−スルホイソフタル酸のジメチルエステルのナトリウム塩である。
【００２５】
芳香族ジカルボン酸ｐＡ）は、非置換のテレフタル酸、非置換のイソフタル酸、非置換のナフタレンジカルボン酸、２−クロロテレフタル酸、２−メチルテレフタル酸、５−メチルイソフタル酸及び５−スルホイソフタル酸から選択されることが好ましい。
【００２６】
芳香族ジカルボン酸ｐＡ）として、以下のものが特に好ましく使用される：テレフタル酸、イソフタル酸又はテレフタル酸及びイソフタル酸の混合物。
【００２７】
半芳香族ポリアミドは、すべてのジカルボン酸を基準として、少なくとも５０モル％、特に好ましくは７０モル％〜１００モル％の割合の芳香族ジカルボン酸を含むことが好ましい。特定の実施形態では、半芳香族ポリアミドは、すべてのジカルボン酸を基準として、少なくとも５０モル％、好ましくは７０モル％〜１００モル％の割合のテレフタル酸又はイソフタル酸、又はテレフタル酸及びイソフタル酸の混合物を含む。
【００２８】
芳香族ジアミンｐＢ）は、好ましくはビス−（４−アミノフェニル）−メタン、３−メチルベンジジン、２，２−ビス−（４−アミノフェニル）プロパン、１，１−ビス（４−アミノフェニル）シクロヘキサン、１，２−ジアミノベンゼン、１，４−ジアミノベンゼン、１，４−ジアミノナフタレン、１，５−ジアミノナフタレン、１，３−ジアミノトルエン（複数可）、ｍ−キシリレンジアミン、Ｎ，Ｎ’−ジメチル−４，４’−ビフェニルジアミン、ビス（４−メチルアミノフェニル）メタン、２，２−ビス（４−メチルアミノフェニル）プロパン及びこれらの混合物から選択される。
【００２９】
脂肪族又は脂環式ジカルボン酸ｐＣ）は、好ましくは、シュウ酸、マロン酸、コハク酸、グルタル酸、アジピン酸、ピメリン酸、スベリン酸、アゼライン酸、セバシン酸、ウンデカン−α，ω−ジカルボン酸、ドデカン−α，ω−ジカルボン酸、マレイン酸、フマル酸及びイタコン酸、シス−及びトランス−シクロヘキサン−１，２−ジカルボン酸、シス−及びトランス−シクロヘキサン−１，３−ジカルボン酸、シス−及びトランス−シクロヘキサン−１，４−ジカルボン酸、シス−及びトランス−シクロペンタン−１，２−ジカルボン酸、シス−及びトランス−シクロペンタン−１，３−ジカルボン酸、及びこれらの混合物から選択される。
【００３０】
脂肪族又は脂環式ジアミンｐＤ）は、好ましくは、エチレンジアミン、プロピレンジアミン、テトラメチレンジアミン、ヘプタメチレンジアミン、ヘキサメチレンジアミン、ペンタメチレンジアミン、オクタメチレンジアミン、ノナメチレンジアミン、デカメチレンジアミン、ウンデカメチレンジアミン、ドデカメチレンジアミン、２−メチルペンタメチレンジアミン、２，２，４−トリメチルヘキサメチレンジアミン、２，４，４−トリメチルヘキサメチレンジアミン、５−メチルノナメチレンジアミン、２，４−ジメチルオクタメチレンジアミン、５−メチルノナンジアミン、ビス（４−アミノシクロヘキシル）メタン、３，３’−ジメチル−４，４’−ジアミノジシクロヘキシルメタン、及びこれらの混合物から選択される。
【００３１】
ジアミンｐＤ）は、特に好ましくは、ヘキサメチレンジアミン、２−メチルペンタメチレンジアミン、オクタメチレンジアミン、ノナメチレンジアミン、２−メチル−１，８−オクタメチレンジアミン、デカメチレンジアミン、ウンデカメチレンジアミン、ドデカメチレンジアミン、ビス（４−アミノシクロヘキシル）メタン、３，３’−ジメチル−４，４’−ジアミノジシクロヘキシルメタン及びこれらの混合物から選択される。
【００３２】
特定の実施形態では、半芳香族ポリアミドは、ポリマーに組み込まれた、ヘキサメチレンジアミン、ビス（４−アミノシクロヘキシル）メタン（ＰＡＣＭ）、３，３’−ジメチル−４，４’−ジアミノジシクロヘキシルメタン（ＭＡＣＭ）、イソホロンジアミン（ＩＰＤＡ）及びそれらの混合物から選択される少なくとも１種のジアミンｐＤ）を含む。
【００３３】
特定の実施形態では、半芳香族ポリアミドは、ポリマーに組み込まれたジアミンｐＤ）として、もっぱらヘキサメチレンジアミンを含む。
【００３４】
別の特定の実施形態では、半芳香族ポリアミドは、ポリマーに組み込まれたジアミンｐＤ）として、もっぱらビス（４−アミノシクロヘキシル）メタンを含む。
【００３５】
別の特定の実施形態では、半芳香族ポリアミドは、ポリマーに組み込まれたジアミンｐＤ）として、もっぱら３，３’−ジメチル−４，４’−ジアミノジシクロヘキシルメタン（ＭＡＣＭ）を含む。
【００３６】
別の特定の実施形態では、半芳香族ポリアミドは、ポリマーに組み込まれたジアミンｐＤ）として、もっぱらイソホロンジアミン（ＩＰＤＡ）を含む。
【００３７】
脂肪族ポリアミド及び半芳香族ポリアミドは、ポリマーに組み込まれた、少なくとも１種のモノカルボン酸ｐＥ）を含むことができる。ここでのモノカルボン酸ｐＥ）は、本発明において製造されるポリアミドを末端キャップするために利用される。基本的に、適した化合物は、ポリアミド縮合の反応条件下で、利用可能なアミノ基の少なくとも一部と反応することができるモノカルボン酸の任意のものである。適したモノカルボン酸ｐＥ）は、脂肪族モノカルボン酸、脂環式モノカルボン酸及び芳香族モノカルボン酸である。これらの中には、酢酸、プロピオン酸、ｎ−、イソ−及びｔｅｒｔ−酪酸、吉草酸、トリメチル酢酸、カプロン酸、エナント酸、カプリル酸、ペラルゴン酸、カプリン酸、ウンデカン酸、ラウリン酸、トリデカン酸、ミリスチン酸、パルミチン酸、ステアリン酸、ピバル酸、シクロヘキサンカルボン酸、安息香酸、メチル安息香酸、α−ナフタレンカルボン酸、β−ナフタレンカルボン酸、フェニル酢酸、オレイン酸、リシノール酸、リノール酸、リノレン酸、エルカ酸、大豆、亜麻、トウゴマ及びヒマワリ由来の脂肪酸、アクリル酸、メタクリル酸、Ｖｅｒｓａｔｉｃ（登録商標）酸、Ｋｏｃｈ（登録商標）酸及びこれらの混合物が含まれる。
【００３８】
不飽和カルボン酸又はその誘導体がモノカルボン酸ｐＥ）として使用される場合、市販の重合阻害剤の存在下で操作することが推奨される。
【００３９】
モノカルボン酸ｐＥ）は、酢酸、プロピオン酸、安息香酸及びそれらの混合物から選択されることが特に好ましい。
【００４０】
特定の実施形態では、脂肪族ポリアミド及び半芳香族ポリアミドは、ポリマーに組み込まれたモノカルボン酸ｐＥ）として、もっぱらプロピオン酸を含む。
【００４１】
別の特定の実施形態では、脂肪族ポリアミド及び半芳香族ポリアミドは、ポリマーに組み込まれたモノカルボン酸ｐＥ）として、もっぱら安息香酸を含む。
【００４２】
別の特定の実施形態では、脂肪族ポリアミド及び半芳香族ポリアミドは、ポリマーに組み込まれたモノカルボン酸ｐＥ）として、もっぱら酢酸を含む。
【００４３】
脂肪族ポリアミド及び半芳香族ポリアミドは、ポリマーに組み込まれた、少なくとも１種のモノアミンｐＦ）を含むことができる。ここでの脂肪族ポリアミドは、ポリマーに組み込まれた脂肪族モノアミン又は脂環式モノアミンのみを含む。ここでのモノアミンｐＦ）は、本発明において製造されるポリアミドを末端キャップするために利用される。適した化合物は基本的に、ポリアミド縮合の反応条件下で、利用可能なカルボン酸基の少なくとも一部と反応することができるモノアミンの任意のものである。適したモノアミンｐＦ）は、脂肪族モノアミン、脂環式モノアミン及び芳香族モノアミンである。これらの中には、メチルアミン、エチルアミン、プロピルアミン、ブチルアミン、ヘキシルアミン、ヘプチルアミン、オクチルアミン、デシルアミン、ステアリルアミン、ジメチルアミン、ジエチルアミン、ジプロピルアミン、ジブチルアミン、シクロヘキシルアミン、ジシクロヘキシルアミン、アニリン、トルイジン、ジフェニルアミン、ナフチルアミン及びこれらの混合物が含まれる。
【００４４】
脂肪族ポリアミド及び半芳香族ポリアミドの製造は、少なくとも１種の少なくとも３価のアミンｐＧ）をさらに使用することができる。これらの中には、Ｎ’−（６−アミノヘキシル）ヘキサン−１，６−ジアミン、Ｎ’−（１２−アミノドデシル）ドデカン−１，１２−ジアミン、Ｎ’−（６−アミノヘキシル）ドデカン−１，１２−ジアミン、Ｎ’−［３−（アミノメチル）３，５，５−トリメチルシクロヘキシル］ヘキサン−１，６−ジアミン、Ｎ’−［３−（アミノメチル）３，５，５−トリメチルシクロヘキシル］ドデカン−１，１２−ジアミン、Ｎ’−［（５−アミノ−１，３，３−トリメチルシクロヘキシル）−メチル］ヘキサン−１，６−ジアミン  Ｎ’−［（５−アミノ−１，３，３−トリメチルシクロヘキシル）メチル］ドデカン−１，１２−ジアミン−３−［［［３−（アミノメチル）−３，５，５−トリメチルシクロヘキシル］アミノ］メチル］−３，５，５−トリメチルシクロヘキサンアミン−３−［［（５−アミノ−１，３，３−トリメチルシクロヘキシル）メチルアミノ］メチル］−３，５，５−トリメチルシクロヘキシルアミン−３−（アミノメチル）−Ｎ−［３−（アミノメチル）−３，５，５−トリメチルシクロヘキシル］−３，５，５−トリメチルシクロヘキサンアミンが含まれる。好ましくは、少なくとも３価のアミンｐＧ）は使用されない。
【００４５】
適したラクタムｐＨ）は、ε−カプロラクタム、２−ピペリドン（δ−バレロラクタム）、２−ピロリドン（γ−ブチロラクタム）、カプロラクタム、エナントラクタム、ラウロラクタム及びこれらの混合物である。
【００４６】
適したω−アミノ酸ｐＩ）は、６−アミノカプロン酸、７−アミノヘプタン酸、１１−アミノウンデカン酸、１２−アミノドデカン酸及びこれらの混合物である。
【００４７】
ｐＡ）〜ｐＩ）とは異なるが、これらと共縮合可能な適した化合物ｐＫ）は、少なくとも３塩基性のカルボン酸、ジアミノカルボン酸などである。
【００４８】
他の適した化合物ｐＫ）は、４−［（Ｚ）Ｎ−（６−アミノヘキシル）−Ｃ−ヒドロキシカルボンイミドイル］安息香酸、３−［（Ｚ）Ｎ−（６−アミノヘキシル）−Ｃ−ヒドロキシカルボンイミドイル］安息香酸、（６Ｚ）６−（６−アミノヘキシルイミノ）−６−ヒドロキシヘキサンカルボン酸、４−［（Ｚ）Ｎ−［（５−アミノ−１，３，３−トリメチルシクロヘキシル）メチル］−Ｃ−ヒドロキシカルボンイミドイル］安息香酸、３−［（Ｚ）Ｎ−［（５−アミノ−１，３，３−トリメチルシクロヘキシル）メチル］−Ｃ−ヒドロキシカルボンイミドイル］安息香酸、４−［（Ｚ）Ｎ−［３−（アミノメチル）−３，５，５−トリメチルシクロヘキシル］−Ｃ−ヒドロキシカルボンイミドイル］安息香酸、３−［（Ｚ）Ｎ−［３−（アミノメチル）−３，５，５−トリメチルシクロヘキシル］−Ｃ−ヒドロキシカルボンイミドイル］安息香酸及びこれらの混合物である。
【００４９】
ポリアミドＡは、ＰＡ４、ＰＡ５、ＰＡ６、ＰＡ７、ＰＡ８、ＰＡ９、ＰＡ１０、ＰＡ１１、ＰＡ１２、ＰＡ４６、ＰＡ６６、ＰＡ６６６、ＰＡ６９、ＰＡ６１０、ＰＡ６１２、ＰＡ９６、ＰＡ９９、ＰＡ９１０、ＰＡ９１２、ＰＡ１０１０、ＰＡ１２１２、ＰＡ６．Ｔ、ＰＡ９．Ｔ、ＰＡ８．Ｔ、ＰＡ１０．Ｔ、ＰＡ１２．Ｔ、ＰＡ６．Ｉ、ＰＡ８．Ｉ、ＰＡ９．Ｉ、ＰＡ１０．Ｉ、ＰＡ１２．Ｉ、ＰＡ６．Ｔ／６、ＰＡ６．Ｔ／１０、ＰＡ６．Ｔ／１２、ＰＡ６．Ｔ／６．Ｉ、ＰＡ６．Ｔ／８．Ｔ、ＰＡ６．Ｔ／９．Ｔ、ＰＡ６．Ｔ／１０Ｔ、ＰＡ６．Ｔ／１２．Ｔ、ＰＡ１２．Ｔ／６．Ｔ、ＰＡ６．Ｔ／６．Ｉ／６、ＰＡ６．Ｔ／６．Ｉ／１２、ＰＡ６．Ｔ／６．Ｉ／６．１０、ＰＡ６．Ｔ／６．Ｉ／６．１２、ＰＡ６．Ｔ／６．６、ＰＡ６．Ｔ／６．１０、ＰＡ６．Ｔ／６．１２、ＰＡ１０．Ｔ／６、ＰＡ１０．Ｔ／１１、ＰＡ１０．Ｔ／１２、ＰＡ８．Ｔ／６．Ｔ、ＰＡ８．Ｔ／６６、ＰＡ８．Ｔ／８．Ｉ、ＰＡ８．Ｔ／８．６、ＰＡ８．Ｔ／６．Ｉ、ＰＡ１０．Ｔ／６．Ｔ、ＰＡ１０．Ｔ／６．６、ＰＡ１０．Ｔ／１０．Ｉ、ＰＡ１０Ｔ／１０．Ｉ／６．Ｔ、ＰＡ１０．Ｔ／６．Ｉ、ＰＡ４．Ｔ／４．Ｉ／４６、ＰＡ４．Ｔ／４．Ｉ／６．６、ＰＡ５．Ｔ／５．Ｉ、ＰＡ５．Ｔ／５．Ｉ／５．６、ＰＡ５．Ｔ／５．Ｉ／６．６、ＰＡ６．Ｔ／６．Ｉ／６．６、ＰＡ  ＭＸＤＡ．６、ＰＡ  ＩＰＤＡ．Ｉ、ＰＡ  ＩＰＤＡ．Ｔ、ＰＡ  ＭＡＣＭ．Ｉ、ＰＡ  ＭＡＣＭ．Ｔ、ＰＡ  ＰＡＣＭ．Ｉ、ＰＡ  ＰＡＣＭ．Ｔ、ＰＡ  ＭＸＤＡ．Ｉ、ＰＡ  ＭＸＤＡ．Ｔ、ＰＡ６．Ｔ／ＩＰＤＡ．Ｔ、ＰＡ６．Ｔ／ＭＡＣＭ．Ｔ、ＰＡ６．Ｔ／ＰＡＣＭ．Ｔ、ＰＡ６．Ｔ／ＭＸＤＡ．Ｔ、ＰＡ６．Ｔ／６．Ｉ／８．Ｔ／８．Ｉ、ＰＡ６．Ｔ／６．Ｉ／１０．Ｔ／１０．Ｉ、ＰＡ６．Ｔ／６．Ｉ／ＩＰＤＡ．Ｔ／ＩＰＤＡ．Ｉ、ＰＡ６．Ｔ／６．Ｉ／ＭＸＤＡ．Ｔ／ＭＸＤＡ．Ｉ、ＰＡ６．Ｔ／６．Ｉ／ＭＡＣＭ．Ｔ／ＭＡＣＭ．Ｉ、ＰＡ６．Ｔ／６．Ｉ／ＰＡＣＭ．Ｔ／ＰＡＣＭ．Ｉ、ＰＡ６．Ｔ／１０．Ｔ／ＩＰＤＡ．Ｔ、ＰＡ６．Ｔ／１２．Ｔ／ＩＰＤＡ．Ｔ、ＰＡ６．Ｔ／１０．Ｔ／ＰＡＣＭ．Ｔ、ＰＡ６．Ｔ／１２．Ｔ／ＰＡＣＭ．Ｔ、ＰＡ１０．Ｔ／ＩＰＤＡ．Ｔ、ＰＡ１２．Ｔ／ＩＰＤＡ．Ｔ及びこれらのコポリマー及び混合物から選択されることが好ましい。
【００５０】
好ましい実施形態では、本発明のポリアミド組成物は、成分Ａとして、少なくとも１種の脂肪族ポリアミドを含む。
【００５１】
ポリアミドは、ＰＡ４、ＰＡ５、ＰＡ６、ＰＡ７、ＰＡ８、ＰＡ９、ＰＡ１０、ＰＡ１１、ＰＡ１２、ＰＡ４６、ＰＡ６６、ＰＡ６６６、ＰＡ６９、ＰＡ６１０、ＰＡ６１２、ＰＡ９６、ＰＡ９９、ＰＡ９１０、ＰＡ９１２、ＰＡ１０１０、ＰＡ１２１２、及びこれらのコポリマー及び混合物から選択される。
【００５２】
特に好ましく使用されるポリアミドは、ＰＡ６、ＰＡ７、ＰＡ１０、ＰＡ１１、ＰＡ１２、ＰＡ４６、ＰＡ６６、ＰＡ６／６６、ＰＡ６６／６、ＰＡ６９、ＰＡ６１０、ＰＡ６１２、ＰＡ１０１０、ＰＡ１０１２及びＰＡ１２１２である。
【００５３】
脂肪族ポリアミドＡは、特にＰＡ６、ＰＡ６６、ＰＡ６６６及びＰＡ１２から選択される。特定の実施形態は、成分ＡがＰＡ６又はＰＡ６６を含む、又はＰＡ６又はＰＡ６６からなるポリアミド組成物によってもたらされる。
【００５４】
別の好ましい実施形態では、本発明の方法は、半芳香族ポリアミドの製造に利用される。
【００５５】
ポリアミドＡは、好ましくは、ＰＡ６．Ｔ、ＰＡ９．Ｔ、ＰＡ１０．Ｔ、ＰＡ１２．Ｔ、ＰＡ６．Ｉ、ＰＡ９．Ｉ、ＰＡ１０．Ｉ、ＰＡ１２．Ｉ、ＰＡ６．Ｔ／６．Ｉ、ＰＡ６．Ｔ／６、ＰＡ６．Ｔ／８．Ｔ、ＰＡ６．Ｔ／１０Ｔ、ＰＡ１０．Ｔ／６．Ｔ、ＰＡ６．Ｔ／１２．Ｔ、ＰＡ１２．Ｔ／６．Ｔ、ＰＡ  ＩＰＤＡ．Ｉ、ＰＡ  ＩＰＤＡ．Ｔ、ＰＡ６．Ｔ／ＩＰＤＡ．Ｔ、ＰＡ６．Ｔ／６．Ｉ／ＩＰＤＡ．Ｔ／ＩＰＤＡ．Ｉ、ＰＡ６．Ｔ／１０．Ｔ／ＩＰＤＡ．Ｔ、ＰＡ６．Ｔ／１２．Ｔ／ＩＰＤＡ．Ｔ、ＰＡ６．Ｔ／１０．Ｔ／ＰＡＣＭ．Ｔ、ＰＡ６．Ｔ／１２．Ｔ／ＰＡＣＭ．Ｔ、ＰＡ１０．Ｔ／ＩＰＤＡ．Ｔ、ＰＡ１２．Ｔ／ＩＰＤＡ．Ｔ及びこれらのコポリマー及び混合物から選択される。
【００５６】
数平均モル質量Ｍｎ及び質量平均モル質量Ｍｗに関する以下のデータは、本発明の目的において、ゲル浸透クロマトグラフィー（ＧＰＣ）による測定に関連する。較正は、例えば低い多分散性を有するポリマー標準としてＰＭＭＡを使用することによって、達成される。
【００５７】
合成ポリアミドＡの数平均モル質量Ｍｎは、好ましくは８０００〜５００００ｇ／モル、特に１００００〜３５０００ｇ／モルの範囲である。
【００５８】
合成ポリアミドＡの質量平均モル質量Ｍｎは、好ましくは１５０００〜２００００ｇ／モル、特に２００００〜１２５０００ｇ／モルの範囲である。
【００５９】
ポリアミドＡの多分散性ＰＤ（＝Ｍｗ／Ｍｎ）は、好ましくは多くとも６、特に好ましくは多くとも５、特に多くとも３．５である。
【００６０】
コポリマー、例えばＰＡ６／６６又はＰＡ６６／６、及びＰＡ６６／６１０を使用することも可能である。
【００６１】
コポリアミド中のコモノマーの割合は、５：９５〜９５：５、好ましくは９０：１０〜１０：９０の範囲で選択することができる。
【００６２】
本発明において、半結晶性ポリアミドとして、ポリアミド６又はポリアミド６６を使用することが特に好ましい。
【００６３】
存在する成分Ａの量は、好ましくは少なくとも６０質量％、特に好ましくは少なくとも８０質量％、特に少なくとも９０質量％である。
【００６４】
成形用組成物中の成分Ａとしての（好ましくは半結晶性）ポリアミドの割合は、好ましくは６０〜９９．８９質量％、特に好ましくは８０〜９９．８９質量％、特に９０〜９９．８９質量％である。よって成形用組成物の大部分は、成分Ａのポリアミド（単数又は複数）から構成される。
【００６５】
成形用組成物は、成分Ｂとして、０．１〜２質量％、好ましくは０．２〜１．７質量％、特に０．５〜１．５質量％の一般式（Ｉ）の少なくとも１種の化合物を含む。この化合物の構成は、ＷＯ２０１３／１３９８０２の通りでよい。その製造方法は、該文献及びＤＥ２７１０５９５、及びＪｏｕｒｎａｌ  ｆｕｅｒ  ｐｒａｋｔｉｓｃｈｅ  Ｃｈｅｍｉｅ（１９１５）、第９１巻、第１〜３８頁及びＣｈｅｍ．Ｅｕｒ．Ｊ．１９９７，３、第１２３８〜１２４３頁にも記載されている。
【００６６】
一般式（Ｉ）の好ましい化合物は、ＷＯ２０１３／１３９８０２、特に第１１〜１４頁に記載されている。
【００６７】
ここで、ｘの値は１又は２、特に１である。
【００６８】
一般式（Ｉ）の好ましい化合物は、
−  Ｒ１及びＲ２が、直鎖Ｃ１〜Ｃ１−アルキル、分岐Ｃ３〜Ｃ１０−アルキル、非置換の又は置換されたＣ３〜Ｃ１２−シクロアルキル、非置換の又は置換されたＣ３〜Ｃ１２−シクロアルキル−Ｃ１〜Ｃ４−アルキル、非置換の又は置換されたアリール及び非置換の又は置換されたアリール−Ｃ１〜Ｃ４−アルキルから相互に独立して選択されるもの、
−  Ｒ１及びＲ２が、水素、分岐Ｃ３〜Ｃ１０−アルキル、Ｃ５〜Ｃ１２−シクロアルキル、Ｃ５〜Ｃ１２−シクロアルキル−Ｃ１〜Ｃ４−アルキル、フェニル及びフェニル−Ｃ１〜Ｃ４−アルキルから相互に独立して選択され、最後に言及した４つの部分において、各環は非置換であるか、又は１個以上の同一又は異なる部分Ｒａによる置換を有し、ＲａがＣ１〜Ｃ１０−アルキル及びハロゲンから選択されるもの、
−  Ｒ１及びＲ２が、アルキル基の第２級又は第３級炭素原子を介して主骨格に結合している分岐Ｃ３〜Ｃ１０−アルキル、非置換の又は１個又は２個のＲａ部分で置換されているＣ５〜Ｃ１０−シクロアルキル、及び非置換の又は１個又は２個のＲａ部分で置換されているフェニルから相互に独立して選択されるもの
である。
【００６９】
本発明の一実施形態では、Ｒ１及びＲ２は同一であってよい。
【００７０】
Ｚは、Ｃ５〜Ｃ８−アルカンジイル、Ｃ５〜Ｃ７−シクロアルキレン、Ｃ５〜Ｃ７−シクロアルキレン−ＣＨ２−Ｃ５〜Ｃ７−シクロアルキレン、フェニレン又はフェニレン−ＣＨ２−フェニレンであることが好ましく、最後に言及した４つの部分において、各環は非置換であるか、又は１個又は２個の同一又は異なる部分Ｒｂによる置換を有し、ＲｂはＣ１〜Ｃ１０−アルキル及びハロゲンから選択される。
【００７１】
特に好ましくは、Ｚは、直鎖のＣ５〜８−アルカンジイル又はＣ５〜７−シクロアルキレンである。
【００７２】
Ｚは、トランス−１，４−シクロヘキシレンであることが具体的に好ましい。
【００７３】
Ｒ１及びＲ２が同一であり、水素、ｔｅｒｔ−ブチル、１，１−ジメチルプロピル、１，５−ジメチルヘキシル、１，１，３，３−テトラメチルブチル及び１−アダマンチルから選択され、Ｚがトランス−１，４−シクロヘキシレンであり、ｘが１である、一般式（Ｉ）の化合物が好ましい。
【００７４】
式（Ｉ）のＲ１及びＲ２が同一であり、水素、ｔｅｒｔ−ブチル、１，１−ジメチルプロピル、１，５−ジメチルヘキシル、１，１，３，３−テトラメチルブチル及び１−アダマンチルから選択されることが特に好ましい。。ここでＺは、好ましくは、１，４−シクロヘキシレン（トランス−１，４−シクロヘキサンジイル）である。ｘの値は、好ましくは１である。
【００７５】
Ｒ１及びＲ２が水素であり、Ｚがトランス−１，４−シクロヘキシレン（トランス−１，４−シクロヘキサンジイル）であり、ｘの値が１であることが具体的に好ましい。
【００７６】
特に好ましいのは、ＰＡ６、ＰＡ１１、ＰＡ１２、ＰＡ６６、ＰＡ６１０、ＰＡ６６／６及びＰＡ６／６６から選択されるポリアミドとの組み合わせた化合物である。
【００７７】
一般式（Ｉ）の化合物は、ＷＯ２０１３／１３９８０２に記載されている通りに製造することができる。
【００７８】
アントラキノン着色剤、ベンズイミダゾロン着色剤及びペリノン着色剤から選択される少なくとも１種の着色剤が成分Ｃとして使用される。これらの着色剤は、好ましくは染料、顔料又はこれらの混合物である。
【００７９】
本発明は、成形用組成物全体を基準として、１０〜１０００ｐｐｍ、好ましくは２０〜５００ｐｐｍ、特に５０〜２００ｐｐｍの量の着色剤を使用する。
【００８０】
成分Ｃの成分Ｂに対する質量比は、好ましくは１：１〜１：１０００、特に好ましくは１：５〜１：７００、特に１：１０〜１：５００、特に１：２５〜１：３００である。
【００８１】
アントラキノン着色剤は、アントラキノン染料又はアントラキノン顔料であり、その主骨格にアントラキノン単位又はアントラキノンから誘導される単位を有する。アントラキノンに使用される他の用語は、９，１０−アントラキノン及び９，１０−ジヒドロアントラセン−９，１０−ジオンである。
【００８２】
主なアントラキノン構造は、例えばアルキル、アリール、アラルキル、アルカリル、−ＯＨ、−ＮＨ２、−ＳＯ３Ｈ、又は−ＮＯ２による置換を有することも可能である。Ｃ＝Ｏ基での置換により、アントラキノン誘導体を生成することも可能である。
【００８３】
アントラキノン着色剤の構造は、アントラキノン部分に加えて、少なくとも１個のさらなる芳香環を含むことができる。
【００８４】
適したアントラキノン染料は、当業者に知られている。適したアントラキノン染料の例は、ソルベントレッド５２、ソルベントブルー１３２及びソルベントグリーン３である。
【００８５】
ベンズイミダゾロン着色剤は、ベンズイミダゾロン染料又はベンズイミダゾロン顔料である。これらは、主骨格にベンズイミダゾロン構造を有することが好ましい。ベンズイミダゾロンに使用される他の用語は、２−ヒドロキシベンズイミダゾール、２（１Ｈ）−ベンズイミダゾロン及び１，３−ジヒドロ−２Ｈ−ベンズイミダゾール−２−オンである。例えばベンズイミダゾロンの主構造は、ベンズイミダゾロン顔料の一部を形成する。ベンズイミダゾロン着色剤はそれ自体知られている。着色剤は、任意に、構造要素としてアゾ基を含むことができる。それらの構造は、上記の置換基とともに、又は代替として、少なくとも１個のさらなる芳香環を含むことができる。
【００８６】
ペリノン着色剤は、ペリノンから誘導される主骨格を含むペリノン染料又はペリノン顔料である。
【００８７】
ペリノン構造に使用される他の用語は、ｔｒａｎｓ−ペリノン及びビスベンズイミダゾ（２，１−ｂ：２‘，１‘−ｉ）ベンゾ［ｌｍｎ］（３，８）フェナントロリン−８，１７−ジオンである。ペリノン着色剤がベンズイミダゾール構造を１個のみ含むことも可能である。このタイプの例は、ソルベントレッド１７９である。
【００８８】
ペリノン染料も、上記の置換基による置換を有することができ、それらの構造は、少なくとも１個のさらなる芳香環を含むことができる。従って、主骨格中に少なくとも１個のアントラキノン単位、少なくとも１個のベンズイミダゾロン単位又は少なくとも１個のペリノン構造単位を含む染料又は顔料が好ましい。
【００８９】
さらに、本発明の成形用組成物中の着色剤として、ＣｏｌｏｒＣｈｅｍ  Ｉｎｔｅｒｎａｔｉｏｎａｌ  Ｃｏｒｐ．、米国からの染料Ａｍａｐｌａｓｔ  ＯＲ  ＧＸＰを使用することも可能である。
【００９０】
一実施形態では、アントラキノン着色剤、ベンズイミダゾロン着色剤及びペリノン着色剤は、ペリレン構造、ナフタルイミド構造又はベンズアントロン構造を含まない。
【００９１】
クロメート錯体が含まれないことも好ましい。
【００９２】
本発明では、これらの着色剤を少量使用すると、光が吸収されることで全透過率が低減するものの、ポリアミドの光学特性が改善されることが見出された。一般式（Ｉ）の化合物との組み合わせで、これらの着色剤はヘイズを低減させ、従って透明性を増加させる。
【００９３】
本発明の成形用組成物は、さらなる成分を含むこともでき、その量は、例えば０〜３９．８９質量％、特に好ましくは０〜１９．８９質量％、特に０〜９．８９質量％である。従って、成分Ａ及び成分Ｂ及びＣについて上記で述べた量と一緒に合わせて、結果は成形用組成物全体については１００質量％である。
【００９４】
さらなる成分が存在する場合、最小量は、好ましくは０．００１質量％、特に好ましくは０．０１質量％、特に０．１質量％である。
【００９５】
従って、結果として生じる定量的割合は、０．００１〜３９．８９質量％、好ましくは０．０１〜１９．８９質量％、特に０．１〜９．８９質量％である。成分Ａの上限は、これらの成分が存在する限り、他の成分の含有量によって低減する。
【００９６】
例えば、ガラス繊維又は充填剤及び強化材料を、さらなる成分（成分Ｄ）として併用することができる。
【００９７】
「充填剤及び補強材料」（＝可能な成分Ｄ）という用語は、本発明の目的において広く解釈され、粒子状充填剤、繊維状材料及び考えられるあらゆる中間形態を含む。粒子状充填剤は、ダストの形の粒子から粗粒子まで、幅広い粒子サイズを有することができる。使用することができる充填剤材料は、有機及び無機の充填剤及び強化材料を含む。例えば、カオリン、チョーク、ウォラストナイト、タルク、炭酸カルシウム、シリケート、二酸化チタン、酸化亜鉛、グラファイト、ガラス粒子、例えばガラス球、ナノスケールの充填剤、例えばカーボンナノチューブ、ナノスケールのフィロシリケート、ナノスケールの酸化アルミニウム（Ａｌ２Ｏ３）、ナノスケールの二酸化チタン（ＴｉＯ２）、グラフェン、永久磁性又は磁化可能な金属化合物及び／又は合金、フィロシリケート及びナノスケールの二酸化ケイ素（ＳｉＯ２）などの無機充填剤を使用することが可能である。充填剤は表面処理されていてもよい。
【００９８】
本発明の成形用組成物に使用することができるフィロシリケートの例は、カオリン、セルペンチン、タルク、雲母、バーミキュライト、イライト、スメクタイト、モンモリロナイト、ヘクトライト、二重水酸化物（double hydroxides）及びこれらの混合物である。フィロシリケートは、表面処理されていても又は処理されていなくてもよい。
【００９９】
さらに、１種以上の繊維状材料を使用することが可能である。これらは、好ましくは既知の無機強化繊維、例えばホウ素繊維、炭素繊維、シリカ繊維、セラミック繊維及びバサルト繊維、有機強化繊維、例えばアラミド繊維、ポリエステル繊維、ナイロン繊維、ポリエチレン繊維及び天然繊維、例えば木材繊維、亜麻繊維、麻繊維及びサイザル繊維から選択される。
【０１００】
特に、ガラス繊維、充填剤及び強化材料は、成形用組成物の光学特性を損なう可能性があるので、使用を避けることが好ましい。
【０１０１】
光散乱剤を使用して、色の変化がほとんどない透過光の均一な拡散散乱を達成することも可能である。例えば、ポリアクリレート又はスチレン（コ）ポリマーから誘導されるエマルションポリマーを使用することが可能である。
【０１０２】
ポリアミドに加えて、さらなるポリマーを併用することができる。
【０１０３】
成分Ａとは異なる熱可塑性ポリマーは、好ましくは以下から選択される。
【０１０４】
−  Ｃ２〜Ｃ１０モノオレフィン、例えば、エチレン又はプロピレン、１，３−ブタジエン、２−クロロ−１，３−ブタジエン、ビニルアルコール及びそのＣ２〜Ｃ１０−アルキルエステル、塩化ビニル、塩化ビニリデン、フッ化ビニリデン、テトラフルオロエチレン、グリシジルアクリレート、グリシジルメタクリレート、分岐又は非分岐Ｃ１〜Ｃ１０アルコールから誘導されるアルコール成分を有するアクリレート及びメタクリレート、ビニル芳香族、例えばスチレン、アクリロニトリル、メタクリロニトリル、α，β−エチレン性不飽和モノカルボン酸及びジカルボン酸、及び無水マレイン酸から選択される少なくとも1種のモノマーを含む、ポリマーに組み込まれたホモポリマー又はコポリマー、
−  ビニルアセタールのホモポリマー及びコポリマー、
−  ポリビニルエステル、
−  ポリカルボナート（ＰＣ）、
−  ポリエステル、例えばポリアルキレンテレフタレート、ポリヒドロキシアルカノエート（ＰＨＡ）、ポリブチレンスクシネート（ＰＢＳ）、ポリブチレンスクシネートアジペート（ＰＢＳＡ）、
−  ポリエーテル、
−  ポリエーテルケトン、
−  熱可塑性ポリウレタン（ＴＰＵ）、
−  ポリスルフィド、
−  ポリスルホン、
−  ポリエーテルスルホン、
−  セルロースアルキルエステル
及びそれらの混合物。
【０１０５】
例えば、Ｃ４〜Ｃ８アルコールの、特にブタノール、ヘキサノール、オクタノール及び２−エチルヘキサノール、ポリメチルメタクリレート（ＰＭＭＡ）、メチルメタクリレート−ブチルアクリレートコポリマー、アクリロニトリル−ブタジエン−スチレンコポリマー（ＡＢＳ）、エチレン−プロピレンコポリマー、エチレン−プロピレン−ジエンコポリマー（ＥＰＤＭ）、ポリスチレン（ＰＳ）、スチレン−アクリロニトリルコポリマー（ＳＡＮ）、アクリロニトリル−スチレン−アクリレート（ＡＳＡ）、スチレン−ブタジエン−メチルメタクリレートコポリマー（ＳＢＭＭＡ）、スチレン−無水マレイン酸コポリマー、スチレン−メタクリル酸コポリマー（ＳＭＡ）、ポリオキシメチレン（ＰＯＭ）、ポリビニルアルコール（ＰＶＡＬ）、ポリビニルアセテート（ＰＶＡ）、ポリビニルブチラール（ＰＶＢ）、ポリカプロラクトン（ＰＣＬ）、ポリヒドロキシ酪酸（ＰＨＢ）、ポリヒドロキシ吉草酸（ＰＨＶ）、ポリ乳酸（ＰＬＡ）、エチルセルロース（ＥＣ）、セルロースアセテート（ＣＡ）、セルロースプロピオネート（ＣＰ）及びセルロースアセテート／ブチレート（ＣＡＢ）の群からの同一の又は異なるアルコール部分を有するポリアクリレートが挙げられる。
【０１０６】
本発明の成形用組成物に含まれる少なくとも１種の熱可塑性ポリマーが、ポリ塩化ビニル（ＰＶＣ）、ポリビニルブチラール（ＰＶＢ）、ビニルアセテートのホモポリマー又はコポリマー、スチレンのホモポリマー又はコポリマーであること、又はポリアクリレート、熱可塑性ポリウレタン（ＴＰＵ）又はポリスルフィドであることが、好ましい。
【０１０７】
適した添加剤Ｄは、Ｎ，Ｎ’−エチレンビス（ステアラミド）などの潤滑剤及び熱安定剤、及び難燃剤、光安定剤（ＵＶ安定剤、ＵＶ吸収剤又はＵＶ遮断剤）、成核剤、耐電防止剤、導電性添加剤、離型剤、蛍光増白剤、消泡剤などである。
【０１０８】
本発明の成形用組成物は好ましくは、成分Ｄとして、少なくとも１種の熱安定剤を、組成物の総質量を基準として、０．０１〜３質量％、特に０．０２〜２質量％、特に０．０５〜１．０質量％含むことができる。
【０１０９】
好ましくは、熱安定剤は、銅化合物、第２級芳香族アミン、立体障害フェノール、ホスファイト、ホスホナイト及びこれらの混合物から選択される。
【０１１０】
銅化合物を使用する限り、銅の量は組成物の総質量を基準として、好ましくは０．００３〜０．５質量％、特に０．００５〜０．３質量％、及び特に好ましくは０．０１〜０．２質量％である。
【０１１１】
第２級芳香族アミンをベースとする安定剤を使用する限り、この安定剤の量は、組成物の総質量を基準として、好ましくは０．２〜２質量％、特に好ましくは０．２〜１．５質量％である。
【０１１２】
立体障害フェノールをベースとする安定剤を使用する限り、この安定剤の量は、組成物の総質量を基準として、好ましくは０．１〜１．５質量％、特に好ましくは０．２〜１質量％である。
【０１１３】
ホスファイト及び／又はホスホナイトをベースとする安定剤を使用する限り、この安定剤の量は、組成物の総質量を基準として、好ましくは０．１〜１．５質量％、特に好ましくは０．２〜１質量％である。
【０１１４】
１価又は２価の銅の適した化合物Ｄは、例えば、無機酸又は有機酸又は１価又は２価のフェノールとの１価又は２価の銅の塩、１価又は２価の銅の酸化物、又は銅塩とアンモニア、アミン、アミド、ラクタム、シアニド又はホスフィンとの錯化合物、好ましくはハロゲン水素酸の、シアン水素酸のＣｕ（Ｉ）塩又はＣｕ（ＩＩ）塩又は脂肪族カルボン酸の銅塩である。１価の銅化合物のＣｕＣｌ、ＣｕＢｒ、ＣｕＩ、ＣｕＣＮ及びＣｕ２Ｏ、及び２価の銅化合物のＣｕＣｌ２、ＣｕＳＯ４、ＣｕＯ、銅（ＩＩ）アセテート又は銅（ＩＩ）ステアレートが特に好ましい。
【０１１５】
銅化合物は、市販されているか又はその製造は当業者に知られている。銅化合物は、それ自体又は濃縮物の形で使用することができる。ここで濃縮物とは、高濃度の銅塩を含むポリマー、好ましくは成分Ａと同じ化学的タイプのポリマーである。濃縮物の使用は従来の方法であり、極めて少量の出発物質を計量する必要がある場合に、特に頻繁に使用される。銅化合物は、さらなる金属ハロゲン化物、特にアルカリ金属ハロゲン化物、例えばＮａＩ、ＫＩ、ＮａＢｒ、ＫＢｒと組み合わせて有利に使用され、この場合、金属ハロゲン化物の銅ハロゲン化物に対するモル比は、０．５〜２０、好ましくは１〜１０、特に好ましくは３〜７である。
【０１１６】
本発明において使用することができ、第２級芳香族アミンをベースとする安定剤の特に好ましい例は、フェニレンジアミンとアセトンで作られた付加物（Ｎａｕｇａｒｄ（登録商標）Ａ）、フェニレンジアミンとリノレン酸で作られた付加物、４，４’−ビス（α，α−ジメチルベンジル）ジフェニルアミン（Ｎａｕｇａｒｄ（登録商標）４４５）、Ｎ，Ｎ’−ジナフチル−ｐ−フェニレンジアミン、Ｎ−フェニル−Ｎ’−シクロヘキシル−ｐ−フェニレンジアミン及びこれらの２種以上の混合物である。
【０１１７】
本発明において使用することができ、立体障害フェノールをベースとする安定剤の好ましい例は、Ｎ，Ｎ’−ヘキサメチレンビス−３−（３，５−ジ−ｔｅｒｔ−ブチル−４−ヒドロキシフェニル）プロピオンアミド、グリコールビス（３，３−ビス（４’−ヒドロキシ−３’−ｔｅｒｔ−ブチルフェニル）ブタノエート、２，１’−チオエチルビス（３−（３，５−ジ−ｔｅｒｔ−ブチル−４−ヒドロキシフェニル）プロピオネート、４，４’ブチリデンビス（３−メチル−６−ｔｅｒｔ−ブチルフェノール）、トリエチレングリコール３−（３−ｔｅｒｔ−ブチル−４−ヒドロキシ−５−メチルフェニル）プロピオネート、及びこれらの安定剤の２種以上の混合物である。
【０１１８】
好ましいホスファイト及びホスホナイトは、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，６−ジ−ｔｅｒｔ−ブチル−４−メチルフェニル）ペンタエリスリトールジホスファイト、ジイソデシルペンタエリスリトールジホスファイト、ビス（２，４−ジ−ｔｅｒｔ−ブチル−６−メチルフェニル）ペンタエリスリトールジホスファイト、ビス（２，４，６−トリス（ｔｅｒｔ−ブチルフェニル））ペンタエリスリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、ビス（２，４−ジ−ｔｅｒｔ−ブチル−６−メチルフェニル）メチルホスファイト及びビス（２，４−ジ−ｔｅｒｔ−ブチル−６−メチルフェニル）エチルホスファイトである。特に、トリス［２−ｔｅｒｔ−ブチル−４−チオ（２’−メチル−４’−ヒドロキシ−５’−ｔｅｒｔ−ブチル）フェニル−５−メチル］フェニルホスファイト及びトリス（２，４−ジ−ｔｅｒｔ−ブチルフェニル）ホスファイト（Ｉｒｇａｆｏｓ（登録商標）１６８：ＢＡＳＦ  ＳＥ社から市販されている製品）が好ましい。
【０１１９】
本発明の成形用組成物は、添加剤Ｄとして、少なくとも１種の難燃剤を、組成物の総質量を基準として、０〜１５質量％、特に好ましくは０〜１０質量％含むことができる。本発明の成形用組成物が少なくとも１種の難燃剤を含む場合、その量は、組成物の総質量を基準として、好ましくは０．０１〜１５質量％、特に好ましくは０．１〜１０質量％である。使用することができる難燃剤は、ハロゲン含有及びハロゲン不含の難燃剤及びその相乗剤である（Ｇａｅｃｈｔｅｒ／Ｍｕｅｌｌｅｒ、第３版、１９８９、Ｈａｎｓｅｒ  Ｖｅｒｌａｇ、第１１章も参照されたい）。好ましいハロゲン不含の難燃剤は、赤リン、ホスフィン酸塩又はジホスフィン酸塩、及び／又は窒素含有難燃剤、例えばメラミン、メラミンシアヌラート、メラミンスルファート、メラミンボラート、メラミンオキサラート、メラミンホスファート（ｐｒｉｍ、ｓｅｃ）又はｓｅｃメラミンピロホスファート、メラミンネオペンチルグリコールボラート、グアニジン及び当業者に既知のその誘導体、及びポリマーのメラミンホスファート（ＣＡＳ番号：５６３８６−６４−２又は２１８７６８−８４−４、及びＥＰ−Ａ−１０９５０３０）、アンモニウムポリホスファート、トリスヒドロキシエチルイソシアヌラート（任意にトリスヒドロキシエチルイソシアヌラートとの混合物中のアンモニウムポリホスファート）（ＥＰ−Ａ−０５８４５６７）である。さらなるＮ含有の又はＰ含有の難燃剤、又は難燃剤として適したＰＮ縮合物は、この目的で使用される従来の相乗剤、例えば酸化物又はボラートと同様に、ＤＥ−Ａ−１０２００４０４９３４２に見出すことができる。適したハロゲン含有の難燃剤の例は、オリゴマーの臭素化されたポリカルボナート（ＢＣ５２  Ｇｒｅａｔ  Ｌａｋｅｓ）及び４個より多いＮを有するポリペンタブロモベンジルアクリラート（ＦＲ１０２５  Ｄｅａｄ  ｓｅａ  ｂｒｏｍｉｎｅ）、テトラブロモビスフェノールＡとエポキシドとの反応生成物であり、他の例は、臭素化されたオリゴマー又はポリマーのスチレン、及びデクロラン（Ｄｅｃｈｌｏｒａｎ）であり、これらはほとんどの場合、酸化アンチモンと共に相乗剤として使用される（詳細及びさらなる難燃剤について：ＤＥ−Ａ−１０２００４０５００２５を参照されたい）。
【０１２０】
本発明の成形用組成物中の成分全体は、合計が１００質量％になる。従って個々の成分の量は、総量が１００質量％になるように組み合わされる。
【０１２１】
ポリアミド成形用組成物は、それ自体既知の方法により製造される。この中には、適切な質量割合での成分の混合が含まれる。これら成分を一緒に組み合わせ、混合し、混練し、押出し又は圧延することによって、成分を高温で混合することが好ましい。混合温度は、好ましくは２２０℃〜３４０℃、特に２４０〜３２０℃、及び特に２５０〜３００℃の範囲である。適したプロセスは当業者に知られている。
【０１２２】
特に成分Ｃの着色剤は、マスターバッチの形で使用することができる。このために、成分Ｃの着色剤を成分Ａのポリアミドに組み込み、着色剤含有量が０．１〜１０質量％、好ましくは０．２〜５質量％の範囲のマスターバッチを得ることが好ましい。
【０１２３】
一般式（Ｉ）の化合物は、成分Ａのポリアミド中のマスターバッチの形で使用することもできる。
【０１２４】
しかしながら、一般式（Ｉ）の化合物を成分Ａと、及び成分Ｃを含むマスターバッチと混合することも可能である。
【０１２５】
本発明の成形用組成物、及びその成形用組成物から製造される成形品、繊維及びフィルムは、増加した透明性を呈し、従って視覚的に魅力がある。従ってそれらは、特に、成形用組成物の材料を通した可視性が重要である包装材料、照明要素、及び構成要素の製造に適している。成分Ｂ及びＣの量は、適した透明性を達成するために、適切な容器の壁厚さに応じて調整することができる。
【０１２６】
以下の実施例は、本発明のさらに詳細な説明を提供する。
【実施例】
【０１２７】
以下の成分を使用した。
【０１２８】
成分Ａ：
固有粘度ＩＶ１５０ｍｌ／ｇを有するポリアミド６（ＰＡ６）（なお、この固有粘度ＩＶは、ＩＳＯ３０７に従い、２５℃、９６質量％硫酸の０．５質量％溶液で測定した）。ＢＡＳＦ  ＳＥ社製のＵｌｔｒａｍｉｄ（登録商標）Ｂ２７を使用した。
【０１２９】
成分Ｂ：
（４−ウレイドシクロヘキシル）ウレア
成分Ｂの合成は、ＷＯ２０１３／１３９８０２に記載されている。
【０１３０】
【表１】
2021507962.tif 000005
【０１３１】
【表２】
2021507962.tif 000006
2021507962.tif 000007
【０１３２】
処理：
ＰＡ６組成物の製造（ＡＢ）
９９．０質量％のＵｌｔｒａｍｉｄ  Ｂ２７を、円錐形二軸スクリュー押出機（ＤＳＭ  Ｘｐｌｏｒｅ、１５ｃｃ）で、１．０質量％の化合物Ｂと窒素下で混合した。対照試料を得るために、純粋なポリアミド、すなわち成分Ｂを添加しないものを、同じ方式で処理した。以下のパラメータを使用した：
滞留時間：３分
バレル温度：２６０℃
溶融温度：２４０℃〜２４５℃
回転速度：１００ｒｐｍ
配合によるマスターバッチ製造（ＭＢ１〜ＭＢ９）：
ポリマー中の染料のより良好な分散を達成するために、まず各着色剤（成分Ｃ１〜Ｃ５及びＣＶ１〜ＣＶ４）のマスターバッチを、染料の濃度が２．９４質量％であるＵｌｔｒａｍｉｄ  Ｂ２７で製造した。このために、円錐状の二軸スクリュー押出機（ＤＳＭ  Ｘｐｌｏｒｅ、１５ｃｃ）で、ポリアミドのペレットを着色剤と窒素下で混合した。対照試料を得るために、純粋なポリアミド、すなわち成分Ｃを添加しないものを、同じ方式で処理した。以下のパラメータを使用した：
滞留時間：３分
バレル温度：２６０℃
溶融温度：２４０℃〜２４５℃
回転速度：１００ｒｐｍ
実験例の製造：
実験例は、円錐状の２軸スクリュー押出機（ＤＳＭ  Ｘｐｌｏｒｅ、１５ｃｃ）で、ポリアミドのペレット又はポリアミド組成物ＡＢをそれぞれのカラーマスターバッチ（ＭＢ１〜ＭＢ９）と窒素下で配合することによって製造した。対照試料を得るために、純粋なポリアミド、すなわち添加物を含まないものを同じ方式で処理した。以下のパラメータを使用した：
滞留時間：３分
バレル温度：２６０℃
溶融温度：２４０℃〜２４５℃
回転速度：１００ｒｐｍ
射出成形による処理：
配合されたポリマーを、１０ｃｃのＤＳＭマイクロ射出成形装置で射出成形によって処理した。このために、溶融した配合材料を窒素下で射出成形機のシリンダーに直接投入した。次いで、溶解物を研磨した長方形の型（寸法３０ｍｍ×３０ｍｍ×１．２７ｍｍ）に注入した。以下のパラメータを使用した：
型：研磨したプラーク：３０ｍｍ×３０ｍｍ×１．２７ｍｍ
型温度：６０℃
シリンダー温度：２６０℃
注入圧力：１０〜１２バール
試験法：
光学特性：ヘイズ及び透過率
ヘイズ及び透過率は、ヘイズガードプラス試験機（ＢＹＫ社、Ｇａｒｄｎｅｒ（登録商標）、ＣＩＥ−Ｅ照明）を使用して室温で測定した。測定は、２０１７年有効版のＡＳＴＭ  Ｄ１００３に従って行った。ヘイズ値は、射出成形の２４〜４８時間後に測定した。
【０１３３】
【表３】
2021507962.tif 000008
【０１３４】
【表４】
2021507962.tif 000009
2021507962.tif 000010
2021507962.tif 000011
【０１３５】
【表５】
2021507962.tif 000012
2021507962.tif 000013
【０１３６】
本発明の実施例１〜１０：成分Ｃをポリアミド組成物ＡＢに添加すると、成分Ｃの含有量が６９ｐｐｍで少なくとも２０％、及び１５６ｐｐｍで少なくとも２５％の相対ヘイズの低減がもたらされる。比較例は、成分Ａと成分Ｃ（成分Ｂなし）とで作られたポリアミド組成物、及び成分ＡとＣＶ、及びＡ、ＢとＣＶとで作られたポリアミド組成物である。これらのそれぞれの相対ヘイズの低減は、成分Ｃ又はＣＶが６９ｐｐｍで２０％未満、成分Ｃ又はＣＶが１５６ｐｐｍで２５％未満であった。
【０１３７】
本発明の実施例及び比較例から明らかなように、アントラキノン着色剤、ベンズイミダゾロン着色剤及びペリノン着色剤は、成形用組成物の光学特性を改善するのに適している。他の着色剤、例えば、クロメート錯体、ペリレン染料、ナフタルイミド染料又はベンズアントロン染料は、光学特性の改善をもたらさないか、又は不十分にしかもたらさなかった。
【国際調査報告】
2021507962.tif 000017
2021507962.tif 000018
2021507962.tif 000019
2021507962.tif 000020
2021507962.tif 000021
2021507962.tif 000022